(57)【特許請求の範囲】
【請求項１】
酸変性石油系炭化水素樹脂、顔料及び非水系溶剤を含み、前記非水系溶剤は、石油系溶剤とエステル系溶剤とを含む、インクジェット用非水系顔料インク。
【請求項２】
前記酸変性石油系炭化水素樹脂の酸価は０．５（ｍｇＫＯＨ／ｇ）〜２０（ｍｇＫＯＨ／ｇ）である、請求項１に記載のインクジェット用非水系顔料インク。
【請求項３】
前記酸変性石油系炭化水素樹脂は芳香族炭化水素基を有する、請求項１または２に記載のインクジェット用非水系顔料インク。
【請求項４】
前記非水系溶剤は、アルコール系溶剤をさらに含む、請求項１から３のいずれか１項に記載のインクジェット用非水系顔料インク。
【発明の詳細な説明】
【技術分野】
【０００１】
本発明は、インクジェット用非水系顔料インクに関する。
【背景技術】
【０００２】
インクジェット記録方式は、流動性の高いインクジェットインクを微細なヘッドノズルからインク粒子として噴射し、上記ノズルに対向して置かれた用紙等の記録媒体に画像を記録する方式である。とりわけ、多数のインクヘッドを備えるラインヘッド方式のインクジェット記録装置を用いると高速印刷が可能であることから、近年急速に普及している。
【０００３】
このようなインクジェット記録方式に用いられるインクとして、非水系溶剤に顔料を分散させたいわゆる非水系顔料インクがある。インクジェット用非水系顔料インクは、インク自体が用紙上で乾燥固化するものではなく、インクが用紙内部に浸透して乾燥する浸透乾燥方式のインクであり、機上安定性（間欠吐出性、長時間放置後の吐出回復性など）が良い、用紙のカールがない、インクの浸透乾燥時間が短い、などの特徴を有し注目されている。
【０００４】
非水系顔料インクでは、一般に、溶剤に溶解する顔料分散剤を用いるところ、この顔料分散剤が溶剤と顔料との親和性を高めるため、溶剤が用紙に浸透する際に顔料も用紙内部に引き込まれやすい傾向がある。その結果、印刷濃度が低くなり、裏抜けが発生しやすいことがある。
【０００５】
また、用紙表面に着弾されたインクが未乾燥の状態で、用紙が搬送ローラーによって搬送されると、いわゆるローラー転写汚れが発生することがある。すなわち、未乾燥のインクが搬送ローラーに付着し、搬送ローラーに付着したインクは、同じ用紙の搬送方向下流側の領域や、次に搬送される用紙に転写され、用紙にインク汚れが発生することがある。このローラー転写汚れは、高速印刷で、インクの着弾から搬送ローラーによる搬送までの時間が短い場合に特に問題になる。
【０００６】
特許文献１には、印刷物の裏抜けを抑制して印刷濃度を高め、かつ、貯蔵安定性にも優れた非水系顔料インクを提供するために、特定の顔料分散能を有する非水系樹脂分散微粒子を含む非水系顔料インクが提案されている。また、特許文献２の段落００３９には、非水系顔料インクの記録媒体への密着性を向上させるため、あるいは記録媒体での非水系顔料インクのドットの広がりの調製等を目的として、極性有機溶剤に溶解する樹脂を添加することが提案されている。
【０００７】
しなしながら、一般的にインクに固体樹脂を添加するとインクの粘度が上昇し、ローラー転写汚れが発生しやすくなる。このように、両性能を両立することは難しいという問題がある。
【先行技術文献】
【特許文献】
【０００８】
【特許文献１】特開２０１０−１４５２号公報
【特許文献２】特開２００４−２６６６号公報
【発明の概要】
【発明が解決しようとする課題】
【０００９】
本発明の目的としては、転写汚れを防いで、印刷濃度が高く、裏抜けが低減したインクジェット用非水系顔料インクを提供することである。
【課題を解決するための手段】
【００１０】
本発明の一側面としては、酸変性石油系炭化水素樹脂、顔料及び非水系溶剤を含む、インクジェット用非水系顔料インクである。
【発明の効果】
【００１１】
本発明によれば、転写汚れを防いで、印刷濃度が高く、裏抜けが低減したインクジェット用非水系顔料インクを提供することができる。
【発明を実施するための形態】
【００１２】
以下、本発明に係る実施形態について説明するが、本実施形態における例示が本発明を限定することはない。
【００１３】
本発明の一実施形態によるインクジェット用非水系顔料インク（以下、単に「インク」と称することがある）としては、酸変性石油系炭化水素樹脂、顔料及び溶剤を含むことを特徴とする。これによって、転写汚れを防いで、印刷濃度が高く、裏抜けが低減したインクジェット用非水系顔料インクを提供することができる。
【００１４】
インクに酸変性石油系炭化水素樹脂を添加することで、転写汚れを防いで、印刷濃度を高くし、裏抜けを低減することができる。これは、インク中に酸変性石油系炭化水素樹脂が含まれることで、記録媒体にインクが着弾するときに、インクの溶剤離脱性が向上するためと考えられる。すなわち、酸変性石油系炭化水素樹脂は、石油系溶剤等を含む非水系溶剤との溶解性が悪いため、記録媒体にインクが着弾するとすぐに、インク中の非水系溶剤が離脱して記録媒体内部に浸透し、酸変性石油系炭化水素樹脂と顔料とが記録媒体表面に留まると考えられる。このように溶剤離脱性が良好であれば、インクの乾燥及び定着が速く、転写汚れを防止することができる。また、溶剤離脱性が良好であることで、インクが記録媒体に着弾後にインク中の顔料が非水系溶剤とともに記録媒体内部に浸透しにくく、また、記録媒体表面で顔料が非水系溶剤とともに拡散することも防止されるため、印刷濃度を高くし、裏抜けを低減することができる。
【００１５】
酸変性石油系炭化水素樹脂を構成する石油系炭化水素樹脂としては、特に限定されないが、ペンテン、ペンタジエン、イソプレン等を原料とするＣ５系石油樹脂、インデン、メチルインデン、ビニルトルエン、スチレン、α−メチルスチレン、β−メチルスチレン等を原料とするＣ９系石油樹脂、シクロペンタジエン、ジシクロペンタジエン等を原料とするＤＣＰＤ（ジシクロペンタジエン）系石油樹脂、これらの石油樹脂の原料を２種以上組み合わせて共重合した共重合石油樹脂等を挙げることができる。
【００１６】
酸変性石油系炭化水素樹脂は、石油系炭化水素樹脂を不飽和カルボン酸またはその無水物で処理したものであり、石油系炭化水素樹脂に、不飽和カルボン酸またはその酸無水物とアルコールとを反応させて得ることができる。
【００１７】
酸変性石油系炭化水素樹脂は、芳香族炭化水素基を有することが好ましい。これによって、酸変性石油系炭化水素樹脂の芳香族炭化水素基が顔料へ吸着作用を示し、酸変性石油系炭化水素樹脂と顔料との吸着性が増加し、溶剤離脱性がさらに高まり、転写汚れの防止、印刷濃度の向上及び裏抜けの低減の作用をさらに高めることができる。
【００１８】
芳香族炭化水素基を有する酸変性石油系炭化水素樹脂としては、Ｃ９系石油樹脂や、Ｃ９系石油樹脂原料とＣ５系石油樹脂原料及び／またはＤＣＰＤ系石油樹脂原料との共重合石油樹脂を挙げることができ、好ましくは、Ｃ９系石油樹脂原料とＣ５系石油樹脂原料との共重合石油樹脂である。
【００１９】
不飽和カルボン酸またはその酸無水物としては、例えば、炭素数３〜３６であり、より好ましくは炭素数３〜１８のものである。不飽和カルボン酸またはその無水物としては、例えば、アクリル酸、メタクリル酸、クロトン酸、マレイン酸、フマル酸、イタコン酸、シトラコン酸、ケイ皮酸等、及びこれらの無水物を挙げることができる。特に、反応性及びコストの観点から、アクリル酸、メタクリル酸、マレイン酸、無水マレイン酸等を用いることが好ましい。
不飽和カルボン酸またはその酸無水物の使用量としては、石油系炭化水素樹脂に対し好ましくは０．１〜１５質量％、より好ましくは０．１〜１０質量％である。
【００２０】
アルコールとしては、例えば、一価アルコール、多価アルコール、またはこれらの組み合わせを用いることができる。
【００２１】
一価アルコールとしては、例えば、１−ブタノール、１−ヘキサノール、１−オクタノール、２−エチルヘキサノール、１−ドデカノール、１−オクタデカノール、１−ドコサノール等の直鎖アルコール、ベンジルアルコール、ナフチルアルコール等の芳香族アルコールを挙げることができる。
【００２２】
多価アルコールとしては、例えば、エチレングリコール、ジエチレングリコール、トリエチレングリコール、ポリエチレングリコール、プロプレングリコール、ジプロピレングリコール、トリプロピレングリコール、ブチレングリコール、ネオペンチルグリコール、ヘキサンジオール、グリセリン、トリメチロールプロパン、ジトリメチロールプロパン、ペンタエリトリトール、ジペンタエリトリトール、Ｄ−ソルビトール等の直鎖アルコール、１，４−シクロヘキサンジオール、１，４−シクロヘキサンジメタノール等の脂環式アルコールを挙げることができる。
【００２３】
アルコールの使用量としては、例えば、不飽和カルボン酸またはその無水物が有するカルボキシル基１当量に対して０．３〜２当量、好ましくは０．４〜１．５当量のヒドロキシル基の割合で添加することが好ましい。
【００２４】
酸変性の反応手順は、特に限定されない。例えば、石油系炭化水素樹脂、不飽和カルボン酸またはその無水物、及びアルコールを混合し、無触媒または触媒を添加して、同時に加熱反応させてもよい。または、石油系炭化水素樹脂と不飽和カルボン酸またはその無水物とを予め加熱反応させ、次いで、アルコールを添加してエステル化を行ってもよい。
【００２５】
酸変性石油系炭化水素樹脂は、インク全体に対し、１５質量％以下で配合することができ、より好ましくは１０質量％以下であり、一層好ましくは５質量％以下である。１５質量％以下であることで、インク粘度の上昇を抑えて、転写汚れの発生を防止することができ、また、吐出性能にも優れる。また、溶剤離脱性の作用によって転写汚れの防止、印刷濃度の向上及び裏抜けの低減の効果を十分に得るためには、酸変性石油系炭化水素樹脂は、インク全体に対し、０．１質量％以上で配合すればよく、より好ましくは１質量％以上であり、一層好ましくは３質量％以上である。
【００２６】
また、酸変性石油系炭化水素樹脂は、質量比で、顔料１に対し、固形分換算で０．１〜１５で配合することができ、より好ましくは０．３〜５であり、一層好ましくは０．３〜１である。
【００２７】
酸変性石油系炭化水素樹脂の酸価としては、２５（ｍｇＫＯＨ／ｇ）以下とすることができ、好ましくは２０（ｍｇＫＯＨ／ｇ）以下である。酸価が２５（ｍｇＫＯＨ／ｇ）以下であることで、インクの分散性を安定して保つことができる。また、溶剤離脱性の作用を十分に得るために、酸変性石油系炭化水素樹脂の酸価としては、０．１（ｍｇＫＯＨ／ｇ）以上とすることができ、好ましくは０．５（ｍｇＫＯＨ／ｇ）以上であり、一層好ましくは５．０（ｍｇＫＯＨ／ｇ）以上である。
【００２８】
酸変性石油系炭化水素樹脂の酸価としては、上記した酸変性の反応手順において、カルボン酸またはその無水物やアルコールの配合量によって調製することができる。また、酸変性石油系炭化水素樹脂を酸価の異なる他の酸変性石油系炭化水素樹脂と混合することで調製してもよい。
【００２９】
酸変性石油系炭化水素樹脂の数平均分子量としては、インク粘度の観点から、３００〜３０００であることが好ましく、さらに３００〜１５００であることが好ましい。
また、酸変性石油系炭化水素樹脂の軟化点としては、吐出安定性の観点から、６０〜１４０℃であることが好ましい。
【００３０】
本実施形態によるインクに含まれる顔料は何色であってもよく、黒色インク用の顔料としては、ファーネスブラック、ランプブラック、アセチレンブラック、チャンネルブラック等のカーボンブラック類；銅、鉄、酸化チタン等の金属類または金属酸化物；オルトニトロアニリンブラック等の有機顔料を挙げることができる。これらは単独で、または任意に混合して使用することができる。
【００３１】
カラーインク用顔料としては、トルイジンレッド、パーマネントカーミンＦＢ、ジスアゾオレンジＰＭＰ、レーキレッドＣ、ブリリアントカーミン６Ｂ、キナクリドンレッド、ジオキサンバイオレット、オルトニトロアニリンオレンジ、ジニトロアニリンオレンジ、バルカンオレンジ、トルイジンレッド、塩素化パラレッド、ブリリアントファーストスカーレット、ナフトールレッド２３、ビラゾロンレッド、バリウムレッド２Ｂ、カルシウムレッド２Ｂ、ストロンチウムレッド２Ｂ、マンガンレッド２Ｂ、バリウムリソームレッド、ピグメントスカーレッド３Ｂレーキ、レーキボルドー１０Ｂ、アンソシン３Ｂレーキ、アンソシン５Ｂレーキ、ローダミン６Ｇレーキ、エオシンレーキ、べんがら、ファフトールレッドＦＧＲ、ローダミンＢレーキ、メチルバイオレッドレーキ、ジオキサジンバイオレッド、ナフトールカーミンＦＢ、ナフトールレッドＭ、ファストイエローＡＡＡ、ファストイエロー１０Ｇ、ジスアゾイエローＡＡＭＸ、ジスアゾイエローＡＡＯＴ、ジスアゾイエローＡＡＯＡ、ジスアゾイエローＨＲ、イソインドリンイエロー、ファストイエローＧ、ジスアゾイエローＡＡＡ、フタロシアニンブルー、ピクトリアピュアブルー、ベーシックブルー５Ｂレーキ、ベーシックブルー６Ｇレーキ、ファストスカイブルー、アルカリブルーＲトナー、ピーコックブルーレーキ、紺青、群青、レフレックスブルー２Ｇ、レフレックスブルーＲ、アルカリブルーＧトナー、ブリリアントグリーンレーキ、ダイアモンドグリーンチオフラビンレーキ、フタロシアニングリーンＧ、グリーンゴールド、フタロシアニングリーンＹ、酸化鉄粉、さびこ、亜鉛華、酸化チタン、炭酸カルシウム、クレー、硫酸バリウム、アルミナホワイト、アルミニウム粉、ブロンズ粉、昼光蛍光顔料、パール顔料等を例示できる、これらは単独で、または任意混合して用いることができる。
【００３２】
顔料の平均粒径は、吐出安定性と保存安定性の観点から３００ｎｍ以下であることが好ましく、１５０ｎｍ以下であることがより好ましく、１００ｎｍ以下であることがさらに好ましい。ここで、顔料の平均粒径は、株式会社堀場製作所製の動的光散乱式粒度分布測定装置ＬＢ−５００により測定された値である。
【００３３】
インク中の顔料の含有量は、通常０．０１〜２０質量％であり、印刷濃度とインク粘度の観点から３〜１５質量％であることが好ましい。
【００３４】
インク中における顔料の分散を良好にするために、インクに顔料分散剤を添加することが好ましい。顔料分散剤としては、顔料を溶剤中に安定して分散させるものであれば特に限定されないが、例えば、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、高分子共重合物、変性ポリウレタン、変性ポリアクリレート、ポリエーテルエステル型アニオン系活性剤、ナフタレンスルホン酸ホルマリン縮合物塩、ポリオキシエチレンアルキルリン酸エステル、ポリオキシエチレンノニルフェニルエーテル、ポリエステルポリアミン、ステアリルアミンアセテート等が使用され、そのうち、高分子分散剤を使用するのが好ましい。
【００３５】
顔料分散剤の具体例としては、日本ルーブリゾール株式会社製「ソルスパース５０００（フタロシアニンアンモニウム塩系）、１３９４０（ポリエステルアミン系）、１７０００、１８０００（脂肪酸アミン系）、１１２００、２２０００、２４０００、２８０００」（いずれも商品名）、Ｅｆｋａ  ＣＨＥＭＩＣＡＬＳ社製「エフカ４００、４０１、４０２、４０３、４５０、４５１、４５３（変性ポリアクリレート）、４６，４７，４８，４９，４０１０，４０５５（変性ポリウレタン）」（いずれも商品名）、花王株式会社製「デモールＰ、ＥＰ、ポイズ５２０、５２１、５３０、ホモゲノールＬ−１８（ポリカルボン酸型高分子界面活性剤）」（いずれも商品名）、楠本化成株式会社製「ディスパロンＫＳ−８６０、ＫＳ−８７３Ｎ４（高分子ポリエステルのアミン塩）」（いずれも商品名）、第一工業製薬株式会社製「ディスコール２０２、２０６、ＯＡ−２０２、ＯＡ−６００（多鎖型高分子非イオン系）」（いずれも商品名）等が挙げられる。
【００３６】
インク中の顔料分散剤の配合量は、適宜設定できるが、顔料分散性の観点から、質量比で、顔料１部に対し０．０５〜２．０部程度であることが好ましく、０．１〜１．５部であることがより好ましい。インク全体に対しては、顔料分散剤は、０．５〜１５質量％程度含まれていることが好ましく、１〜１２質量％であることが一層好ましい。
【００３７】
非水系溶剤としては、非極性有機溶剤および極性有機溶剤であって、５０％留出点が１５０℃以上の溶剤である。５０％留出点は、ＪＩＳ  Ｋ００６６「化学製品の蒸留試験方法」に従って測定される、質量で５０％の溶剤が揮発したときの温度を意味する。安全性の観点から、非水系溶剤の５０％留出点は１６０℃以上であることが好ましく、さらに、２３０℃以上であることがより好ましい。
【００３８】
たとえば、非極性有機溶剤としては、脂肪族炭化水素溶剤、脂環式炭化水素系溶剤、芳香族炭化水素溶剤等の石油系溶剤を好ましく挙げることができる。脂肪族炭化水素溶剤、脂環式炭化水素系溶剤としては、たとえば、ＪＸ日鉱日石エネルギー株式会社製「テクリーンＮ−１６、テクリーンＮ−２０、テクリーンＮ−２２、日石ナフテゾールＬ、日石ナフテゾールＭ、日石ナフテゾールＨ、０号ソルベントＬ、０号ソルベントＭ、０号ソルベントＨ、日石アイソゾール３００、日石アイソゾール４００、ＡＦ−４、ＡＦ−５、ＡＦ−６、ＡＦ−７」、Ｅｘｘｏｎ社製「Ｉｓｏｐａｒ（アイソパー）Ｇ、Ｉｓｏｐａｒ  Ｈ、Ｉｓｏｐａｒ  Ｌ、Ｉｓｏｐａｒ  Ｍ、Ｅｘｘｓｏｌ  Ｄ４０、Ｅｘｘｓｏｌ  Ｄ８０、Ｅｘｘｓｏｌ  Ｄ１００、Ｅｘｘｓｏｌ  Ｄ１３０、Ｅｘｘｓｏｌ  Ｄ１４０」、株式会社ジャパンエナジー製「ノルマルパラフィンＨ」等を好ましく挙げることができる。芳香族炭化水素溶剤としては、日本石油（株）製「日石クリーンソルＧ」（アルキルベンゼン）、Ｅｘｘｏｎ社製「ソルベッソ２００」等を好ましく挙げることができる。
【００３９】
極性有機溶剤としては、エステル系溶剤、アルコール系溶剤、高級脂肪酸系溶剤、エーテル系溶剤、およびこれらの混合溶剤を用いることができる。たとえば、炭素数８〜２０の高級脂肪酸と炭素数１〜２４のアルコールとのエステルであるエステル系溶剤、炭素数８〜２４の高級アルコール、および炭素数８〜２０の高級脂肪酸からなる群から選ばれた１種以上を好ましく使用できる。
【００４０】
極性有機溶剤としてより具体的には、ラウリル酸メチル、ラウリル酸イソプロピル、ミリスチン酸イソプロピル、ミリスチン酸イソオクチル、パルミチン酸イソプロピル、パルミチン酸イソステアリル、オレイン酸メチル、オレイン酸エチル、オレイン酸イソプロピル、オレイン酸ブチル、リノール酸メチル、リノール酸イソブチル、リノール酸エチル、イソステアリン酸イソプロピル、大豆油メチル、大豆油イソブチル、トール油メチル、トール油イソブチル、アジピン酸ジイソプロピル、セバシン酸ジイソプロピル、セバシン酸ジエチル、モノカプリン酸プロピレングリコール、トリ２エチルヘキサン酸トリメチロールプロパン、トリ２−エチルヘキサン酸グリセリルなどのエステル系溶剤；イソミリスチルアルコール、イソパルミチルアルコール、イソステアリルアルコール、オレイルアルコール、ヘキシルデカノール、オクチルドデカノール、デシルテトラデカノールなどのアルコール系溶剤；ノナン酸、イソノナン酸、イソミリスチン酸、ヘキサデカン酸、イソパルミチン酸、オレイン酸、イソステアリン酸などの高級脂肪酸系溶剤；ジエチルグリコールモノブチルエーテル、エチレングリコールモノブチルエーテル、プロピレングリコールモノブチルエーテル、プロピレングリコールジブチルエーテルなどのエーテル系溶剤、が好ましく挙げられる。
これらの非水系溶剤は単独で、または２種以上を組み合わせて使用することができる。
【００４１】
本実施形態では、溶剤離脱性を高めるために、上記した非水系溶剤のうち、石油系溶剤を含むことが好ましい。石油系溶剤としては、脂肪族炭化水素溶剤、脂環式炭化水素系溶剤、芳香族炭化水素溶剤等のいずれであってもよいが、酸変性石油系炭化水素樹脂がＣ５系石油樹脂をベースにする樹脂である場合は脂肪族炭化水素溶剤であることが好ましい。石油系溶剤は、非水系溶剤全質量に対し、２０質量％以上であることが好ましく、さらに４０質量％以上であることがより好ましい。
【００４２】
また、非水系溶剤には、石油系溶剤とともに、酸変性石油系炭化水素樹脂の溶解性を高めるために、上記した非水系溶剤のうち、エステル系溶剤及び／またはアルコール系溶剤を含むことが好ましく、特にエステル系溶剤を含むことが好ましい。エステル系溶剤は、非水系溶剤全質量に対し、１０質量％以上であることが好ましく、さらに３０質量％以上であることがより好ましい。
【００４３】
アルコール系溶剤としては、酸変性石油系炭化水素樹脂の溶解性の観点から、炭素数８〜２２のアルコール系溶剤が好ましく、例えば、イソミリスチルアルコール（炭素数１４）、イソセチルアルコール（炭素数１６）、イソステアリルアルコール（炭素数１８）、オレイルアルコール（炭素数１８）、その他、ガーベット反応等による２量化アルコール等を用いることができる。アルコール系溶剤の含有量としては、非水系溶剤全質量に対し、１質量％以上であることが好ましく、さらに５質量％以上であることがより好ましい。
【００４４】
本実施形態の非水系顔料インクには、本発明の効果を阻害しない範囲内で、例えば、ノズルの目詰まり防止剤、酸化防止剤、導電率調整剤、粘度調整剤、表面張力調整剤、酸素吸収剤、定着剤、防腐剤、界面活性剤などを適宜添加することもできる。これらの種類は、特に限定されることはなく、当該分野で使用されているものを用いることができる。
【００４５】
非水系顔料インクの粘度は、吐出ヘッドのノズル径や吐出環境等によってその適性範囲は異なるが、一般に、２３℃において５〜３０ｍＰａ・ｓであることが好ましく、５〜１５ｍＰａ・ｓであることがより好ましく、１０〜１３ｍＰａ・ｓ程度であることが一層適している。ここで粘度は、２３℃において０．１Ｐａ／ｓの速度で剪断応力を０Ｐａから増加させたときの１０Ｐａにおける値を表す。
【００４６】
製造方法の一例としては、ビーズミル等の分散機に、酸変性石油系炭化水素樹脂、顔料及び非水系溶剤を含む全成分を一括または分割して加えて攪拌・混合し、所望により、メンブレンフィルター等によりろ過することによって得られる。例えば、予め非水系溶剤の一部と顔料の全量と任意に顔料分散剤を均一に混合させた混合液を調製して分散機にて分散させ顔料分散体を調製し、また、残りの非水系溶剤に酸変性石油系炭化水素樹脂を溶解させて樹脂溶液を調製し、次いで、顔料分散体と樹脂溶液とを混合してろ過機を通すことにより調製することができる。
【００４７】
非水系顔料インクを用いたインクジェット記録方法は、ピエゾ方式、静電方式、サーマル方式など、いずれの方式のものであってもよい。インクジェット記録装置を用いる場合は、デジタル信号に基づいてインクジェットヘッドから本実施形態に係るインクを吐出させ、吐出されたインク液滴を記録媒体に付着させるようにすることが好ましい。
【００４８】
記録媒体としては、特に限定されず、普通紙、上質普通紙、インクジェット（ＩＪ）紙、ＩＪマット紙、記録媒体上にインク吸収溶液がコートされたコート紙、コート紙よりもインク吸収層の厚みが薄い微コート紙、光沢紙（フォト光沢用紙）、特殊紙、布等で使用することができる。
【実施例】
【００４９】
以下に、本発明を実施例により詳しく説明するが、本発明はこれらに限定されるものではない。
【００５０】
＜樹脂溶液の作製＞
表１に示す各固体樹脂５０質量％とオレイン酸メチル（花王株式会社製エキセパール「Ｍ−ＯＬ」）５０質量％とを混合し、１２０℃に加熱し、撹拌しながら溶解させ、表２及び表３に示す組成の樹脂溶液を得た。なお、実施例６の樹脂溶液では、Ｃ５／Ｃ９系脂肪族／芳香族系炭化水素樹脂ＡとＣ５系脂肪族系炭化水素樹脂との質量比１：１の混合物５０質量％をオレイン酸メチル５０質量％と混合した。
【００５１】
【表１】
0005878735.tif 000002
【００５２】
＜インクの調整＞
表２及び表３に示す各配合で、顔料、顔料分散剤、非水系溶剤をプレミックスした後、ロッキングミル（株式会社セイワ技研製）で４時間分散し、顔料分散体を得た。得られた顔料分散体と固体樹脂溶液を混合した後、セルロースアセテートフィルター（アドバンテック株式会社製、孔径：３μｍ）を用いて粗大粒子を除去し、インクを得た。
【００５３】
【表２】
0005878735.tif 000003
【００５４】
【表３】
0005878735.tif 000004
【００５５】
表２及び表３に示す成分は以下の通りである。
カーボンブラック：ＭＡ８、三菱化学株式会社製
ソルスパース２８０００：日本ルーブリゾール株式会社製
ＡＦソルベント６号：石油系脂肪族炭化水素溶剤、ＪＸ日鉱日石エネルギー株式会社製
イソステアリルアルコール：ファインオキソコール１８０、日産化学工業株式会社製
オレイン酸メチル：エキセパール「Ｍ−ＯＬ」、花王株式会社製
【００５６】
＜固体樹脂の酸価測定＞
（Ｃ５／Ｃ９系脂肪族／芳香族系炭化水素樹脂Ａ）
固体樹脂とＴＨＦ（テトラヒドロフラン）を質量比で１：２の割合で混合して溶解し、測定用樹脂溶液を調製した。次に、この測定用樹脂溶液１５ｇを１００ｍｌの三角フラスコに計り採り、指示薬としてフェノールフタレイン溶液を数滴添加した。次に、この溶液を０．５ｍｏｌ／ｌの水酸化カリウムエタノール溶液で１０ｍｌビュレットを用いて滴定し、指示薬の薄い紅色が３０秒以上続いた時を終点とした。滴定に要した水酸化カリウムの量から、固体樹脂１ｇあたりの酸価を求めたところ、１７（ｍｇＫＯＨ／ｇ）であった。なお、使用した試薬はいずれも和光純薬工業製である。
【００５７】
（Ｃ５／Ｃ９系脂肪族／芳香族系炭化水素樹脂ＡとＣ５系脂肪族系炭化水素樹脂の質量比１：１の混合物）
上記Ｃ５／Ｃ９系脂肪族／芳香族系炭化水素樹脂Ａの測定方法において、固体樹脂としてＣ５／Ｃ９系脂肪族／芳香族系炭化水素樹脂ＡとＣ５系脂肪族系炭化水素樹脂の質量比１：１の混合物を用いて、測定用樹脂溶液３０ｇを１００ｍｌの三角フラスコに計り採った他は同様にして、固体樹脂１ｇあたりの酸価を求めたところ、９．４（ｍｇＫＯＨ／ｇ）であった。
【００５８】
その他の固体樹脂の酸価は、カタログ値を参考にした。
【００５９】
＜インク粘度測定＞
インクの粘度は、２３℃において０．１Ｐａ／ｓの速度で剪断応力を０Ｐａから増加させたときの１０Ｐａにおける粘度であり、ハーケ社製応力制御式レオメータＲＳ７５（コーン角度１°、直径６０ｍｍ）で測定した。
【００６０】
＜印刷濃度評価＞
得られたインクをインクジェットプリンタ「ＯＲＰＨＩＳ−Ｘ９０５０」（理想科学工業株式会社製）に装填し、３００ｄｐｉ相当のベタ画像を、理想用紙薄口（理想科学工業株式会社製、普通紙）に印刷した。印刷物のベタ画像部分の表面ＯＤ値を、光学濃度計（ＲＤ９２０、マクベス社製）を用いて測定し、以下の基準で評価した。なお、「ＯＲＰＨＩＳＸ９０５０」は、ライン型インクジェットヘッドを使用し、主走査方向（ノズルが並んでいる方向）に直交する副走査方向に用紙を搬送して印字を行うシステムである。結果を表２及び表３に併せて示す。
ＡＡ：表面ＯＤ値が１．１５以上
Ａ：表面ＯＤ値が１．１４〜１．１０
Ｂ：表面ＯＤ値が１．０５〜１．０９
Ｃ：表面ＯＤ値が１．０４以下
【００６１】
＜裏抜け防止作用評価＞
上記した印刷濃度評価と同様にして、得られた印刷物のベタ画像部分の裏面ＯＤ値を測定し、以下の基準で評価した。裏面ＯＤ値が小さいほど裏抜けが防止されている。結果を表２及び表３に併せて示す
Ａ：裏面ＯＤ値が０．２０以下
Ｂ：裏面ＯＤ値が０．２１〜０．２４
Ｃ：裏面ＯＤ値が０．２５以上
【００６２】
＜転写汚れ防止作用評価＞
得られたインクをＯＲＰＨＩＳ−Ｘ９０５０（理想科学工業株式会社製）に装填し、３００ｄｐｉ相当のベタ画像を、理想用紙薄口（理想科学工業株式会社製、普通紙）に印刷した。印刷物の非印字部分の汚れ度合いを目視で観察し、以下の基準で評価した。結果を表２及び表３に併せて示す。
ＡＡ：転写汚れがない
Ａ：転写汚れが殆どない
Ｂ：若干の転写汚れがある
Ｃ：転写汚れが目立つ
【００６３】
表２及び表３に示す通り、各実施例のインクは、転写汚れ防止作用に優れ、印刷濃度及び裏抜け防止作用も良好であった。実施例１〜４では、同じ固体樹脂を用いて、固体樹脂の配合比が異なっており、固体樹脂量が多くなると転写汚れ防止作用及び印刷濃度が向上することがわかった。実施形態４では、固体樹脂量が１０質量％以上になると、インク粘度も上昇するため、転写汚れ防止作用が低下したと考えられる。実施例３、５及び６では、同じ固体樹脂量であるが、固体樹脂の種類が異なっており、固体樹脂の酸価が大きい方が転写汚れ防止作用が優れることがわかった。
【００６４】
比較例１では、固体樹脂を含まないため、印刷濃度及び裏抜け防止作用が低下した。比較例２及び３では、固体樹脂が酸変性されていないため、転写汚れ防止作用が低下した。比較例４では、石油系炭化水素樹脂ではないため、転写汚れ防止作用が低下した。